Brevet FR3102996A1 — publié le 20210514

TITRE : PIÈCE COMPRENANT UN MATÉRIAU EN ACIER OPTIMISÉ ET SON PROCÉDÉ DE FABRICATION. Pièce comprenant un matériau en acier dont les grains qui le composent comprennent une matrice dans laquelle sont incorporés des précipités, les précipités comprenant au moins un élément métallique choisi parmi un élément métallique M, un élément métallique M', un élément métallique M'' ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm. Le matériau en acier présente des propriétés mécaniques optimisées, stables et isotropes, notamment afin que le matériau en acier puisse résister au mieux à des contraintes mécaniques et/ou thermiques. Figure d’abrégé : Figure 5. PIÈCE COMPRENANT UN MATÉRIAU EN ACIER OPTIMISÉ ET SON PROCÉDÉ DE FABRICATION. La présente invention appartient au domaine des alliages à base fer, en particulier les aciers bas carbone. L'invention concerne plus particulièrement un matériau en acier optimisé, le procédé de fabrication ou de traitement du matériau en acier, ainsi qu'une pièce fabriquée à partir du matériau en acier et le procédé de fabrication de cette pièce. ARRIERE-PLAN TECHNIQUE La norme NF E 67-001 définit la fabrication additive comme « l’ensemble des procédés permettant de fabriquer, couche par couche, par ajout de matière, un objet physique à partir d’un objet numérique ». La fabrication additive est une technologie qui permet de concevoir des pièces par ajout de matière contrairement aux procédés « classiques » (usinage, forgeage, laminage, ...) qui se caractérisent par un retrait de matière (procédés soustractifs). Elle offre la possibilité d’élaborer des pièces avec des géométries complexes impossibles à réaliser avec les procédés conventionnels. En raison des possibilités qu’ils offrent d’un point de vue technique et économique, les procédés de fabrication additive sont en plein essor depuis les années 80. Ces procédés de mise en forme des matériaux innovants sont utilisés dans différents secteurs industriels notamment les milieux médicaux, aéronautiques et spatiaux. Le principe de la fabrication additive (également appelée « impression 3D ») est ainsi celui d’un processus de fabrication génératif se résumant à deux étapes réitérées jusqu’à l’obtention du produit fini massif : 1. Génération d’une couche de matière suivant un contour et une épaisseur fixés. La matière est déposée uniquement là où elle est nécessaire ; 2. Réalisation de la nouvelle couche par addition de matière au-dessus de la couche précédente. La fabrication peut se résumer à une fabrication dite "en escalier". Parmi les nombreux procédés de fabrication additive, le procédé de fusion laser sélective sur lit de poudre (SLM) est l’un des plus répandu et utilisé pour l’élaboration de pièces métalliques. Un acier élaboré par un procédé de fabrication additive, telle que par exemple une fusion laser sélective sur lit de poudre, possède une structure austénitique cubique à faces centrées. Sa microstructure est hétérogène, mais aussi hiérarchique selon que l'on considère une échelle macro, micrométrique ou nanométrique. Ainsi, une anisotropie microstructurale apparaît selon le plan d’observation : deux plans d’observation (le long de la direction de construction (//Z) et le long de l'axe XY perpendiculaire à la direction de construction (⊥Z)) sont ainsi nécessaires pour décrire la microstructure de l’acier élaboré par fusion laser sélective sur lit de poudre comme cela est illustré ci-après. Cette microstructure diffère ainsi de celle obtenue par des procédés conventionnels de fabrication, tels que les procédés de forgeage qui aboutissent à un acier forgé. En outre, soumis à une température élevée, des modifications microstructurales notables de l'acier obtenu par fabrication additive débutent à partir de 900 °C. A partir de cette température, la sous-structure cellulaire est telle que les cellules qui la composent grossissent jusqu'à disparaître complètement pour une température supérieure à 950/1000°C. La taille des grains augmente quant à elle notablement à partir de 1100 °C. Par ailleurs, un traitement thermique (tel que par exemple une compression isostatique à chaud (CIC)) provoque des modifications microstructurales significatives sur l’acier élaboré par fusion laser sélective sur lit de poudre. A titre d’exemple, les grains des aciers 316 L obtenus sont systématiquement équiaxes après un traitement CIC à 1150 °C pendant 4 heures sous une pression de 1000 Bars ou 1150 °C pendant 3 heures sous une pression de 1500 Bars, les grains équiaxes possédant des tailles moyennes comprises entre 70 µm et 150 µm. L'anisotropie microstructurale d'un matériau en acier de l'état de la technique obtenu par un procédé de fabrication additive est préjudiciable au bon comportement de ce matériau lorsqu'il est soumis à des contraintes thermiques et/ou mécaniques. Cette anisotropie peut être partiellement réduite après avoir appliqué un traitement thermique au matériau en acier, ce qui a néanmoins pour inconvénient de provoquer une augmentation de la taille de grains du matériau en acier qui est à son tour préjudiciable à sa résistance aux contraintes thermiques et/ou mécaniques. Un des buts de l’invention est donc d’éviter ou d’atténuer un ou plusieurs des inconvénients décrits ci-dessus, en particulier en fournissant une poudre d'acier apte à former un matériau en acier aux propriétés mécaniques optimisées, stables et isotropes, notamment afin que le matériau en acier puisse résister au mieux à des contraintes mécaniques et/ou thermiques. La présente invention concerne ainsi un procédé de fabrication d'un matériau en acier, dans lequel une poudre d'acier est soumise à un procédé de consolidation afin de former le matériau ou à un procédé de revêtement afin de revêtir un support avec un revêtement comprenant le matériau, la poudre étant formée de particules qui comprennent une matrice dans laquelle sont incorporés des précipités, la composition chimique de la poudre étant telle que : la poudre comprend en pourcentage en poids les éléments suivants : 16 % à 20 % de chrome, 8 % à 14 % de nickel, 0,001 % à 0,030 % de carbone, 0,001 % à 0,050 % d'oxygène, 0 % à 2 % de manganèse, 0 % à 3 % de molybdène, 0 % à 1 % de silicium, le reste de ces éléments étant constitué de fer ; les précipités comprenant au moins un élément métallique choisi parmi un élément métallique M, un élément métallique M', un élément métallique M'' ou leurs mélanges ; les éléments métalliques étant choisis indépendamment l'un de l'autre parmi l’yttrium, le titane, le fer, le chrome, le tungstène, le silicium, le zirconium, le thorium, le magnésium, le manganèse, l’aluminium, l’hafnium, le molybdène ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm, préférentiellement 10 µm et 30 µm. Les inventeurs ont identifié une poudre d'acier particulière, qui soumise à un procédé de consolidation aboutit à un matériau en acier aux caractéristiques microstructurales optimisées afin de résister à des contraintes mécaniques et/ou thermiques. La poudre d'acier peut être obtenue classiquement par atomisation gazeuse sous azote ou argon, mais également obtenue par atomisation par eau notamment si la poudre est traitée ensuite par un procédé de fusion laser sélective sur lit de poudre (SLM). L'expression "le reste de ces éléments" signifie que c'est la somme des éléments chimiques explicitement mentionnés qui totalise 100 % dans la poudre d'acier ou dans le matériau en acier de l'invention. Cela n'exclut donc pas que d'autres éléments chimiques peuvent être contenus dans la poudre. La composition élémentaire des précipités peut être déterminée par analyse par spectroscopie à rayons X par dispersion d'énergie (dite EDX) réalisée au Microscope Électronique à Balayage (MEB). De manière générale, le matériau en acier obtenu à l'issue du procédé de fabrication de l'invention est tel que défini dans la présente description, notamment selon une ou plusieurs des variantes décrites pour ce matériau, telles que par exemple la microstructure et/ou la composition du matériau. Sauf mention contraire, toute caractéristique des précipités ou de la matrice contenus dans la poudre d'acier soumise au procédé de fabrication de l'invention est par exemple identique à la caractéristique correspondante des précipités ou de la matrice contenus dans le matériau en acier de l'invention, cette caractéristique étant décrite plus en détail dans la description du matériau en acier. Plus particulièrement, sauf mention contraire, la taille, la répartition dans la matrice des précipités, ou la composition chimique des précipités ou de la matrice ne sont pas modifiées entre la poudre en acier et le matériau en acier de l'invention. Concernant plus particulièrement la poudre d'acier, les particules de la poudre peuvent avoir un diamètre médian (d 50 ) compris entre 10 µm et 200 µm. Le diamètre médian (d 50 ) d’une poudre est la taille pour laquelle 50 % de la population des particules composant cette poudre a une taille inférieure à d 50 . Il peut être déterminé par une technique telle que la méthode de diffraction laser via un granulomètre décrite par exemple dans la norme ISO 13320 (édition 2009-12-01). La densité apparente de la poudre mesurée par la norme ASTM B-212 peut être comprise entre 3,5 g/cm 3 et 4,5 g/cm 3 . La densité réelle de la poudre peut être comprise entre 7,95 g/cm 3 et 8,05 g/cm 3 . Elle est par exemple mesurée avec un pycnomètre. Le procédé de consolidation utilisé dans le procédé de fabrication de l'invention est un procédé de fabrication additive. Comme indiqué précédemment, un procédé de fabrication additive comprend deux étapes réitérées jusqu’à l’obtention du matériau fini massif : Génération d’une couche de matière suivant un contour et une épaisseur fixés. Réalisation de la nouvelle couche par addition de matière au-dessus de la couche précédente. À l'issue du procédé de fabrication additive, les couches successives de matière formant le matériau sont empilées selon une direction perpendiculaire au plateau de l'imprimante 3D sur lequel a été déposée la première couche de matière. La fabrication additive est décrite plus en détail par exemple dans les documents suivants: F. Laverne et al., "Fabrication additive - Principes généraux", Techniques de l'ingénieur, Fascicule BM7017 V2 (publication du 10 février 2016). H. Fayazfara et al., "critical review of powder-based additive manufacturing of ferrous alloys: Process parameters, microstructure and mechanical properties", Materials & Design, Volume 144, 2018, Pages 98-128. T.DebRoy et al., "Additive manufacturing of metallic components – Process, structure and properties", Progress in Materials Science, Volume 92, 2018, pages 112–224. Ministère de l'économie et des finances, République Française, "Prospective - futur de la fabrication additive - rapport final", édition de janvier 2017, ISBN : 978-2-11-151552-9 ; en particulier l'Annexe 2 (pages 205 à 220) notamment lorsqu'il décrit les procédés de fabrication additive utilisant une poudre métallique (annexe 2, Les procédés de fabrication, paragraphes 3, 4 et 5). Plus particulièrement, le procédé de fabrication additive peut être choisi parmi un procédé de fusion sélective par laser sur lit de poudre, de fusion sélective par faisceau d’électrons sur lit de poudre, de frittage sélectif par laser sur lit de poudre, de projection laser ou de projection de liant. Le procédé de fusion sélective par laser (SLM) est par exemple réalisé selon un ou plusieurs des paramètres suivants : le faisceau laser balaye la poudre d'acier selon une vitesse de balayage comprise entre 50 mm/seconde (matériau dense) et 3000 mm/seconde (matériau poreux) ; puissance du faisceau laser : 50 W à 1000 W ; distance entre espace vecteur : 25 µm à 150 µm ; épaisseur de couche : 15 µm à 80 µm. Le procédé de fusion sélective par faisceau d’électrons sur lit de poudre (dit EBM d'après l'acronyme anglais pour " Electron Beam Melting") est par exemple réalisé selon un ou plusieurs des paramètres suivants : puissance du faisceau d'électrons : 50 W à 4000 W ; vitesse du faisceau d'électrons : 100 mm/s à 10000 mm/s ; distance entre espace vecteur : 50 µm à 150 µm ; épaisseur de la couche : 40 µm à 75 µm. Le procédé de projection laser est par exemple réalisé selon un ou plusieurs des paramètres suivants : puissance du laser : 400 W à 3000 W ; vitesse de déplacement de la buse : 150 mm/min à 1200 mm/min ; débit de la poudre : 4 g/min à 15 g/min. Le procédé de projection thermique est par exemple choisi parmi un procédé de projection thermique flamme, un procédé de projection arc électrique entre deux fils ou un procédé de projection plasma soufflé. À l'issue du procédé de fabrication de l'invention dans lequel la poudre d'acier est soumise à un procédé de consolidation, le matériau se trouve plus particulièrement sous forme massive. Lorsque le procédé de consolidation est effectué dans un moule, une pièce massive constituée du matériau est obtenue. La présente invention concerne également le matériau en acier obtenu ou susceptible d'être obtenu par le procédé de fabrication de l'invention. La présente invention concerne également un matériau en acier dont les grains qui le composent comprennent une matrice dans laquelle sont incorporés des précipités, matériau dans lequel : le matériau comprend, en pourcentage en poids, les éléments suivants : 16 % à 20 % de chrome, 8 % à 14 % de nickel, 0,001 % à 0,030 % de carbone, 0,001 % (préférentiellement 0,030 %) à 0,050 % d'oxygène, 0 % à 2 % de manganèse, 0 % à 3 % de molybdène, 0 % à 1 % de silicium, le reste de ces éléments étant constitué de fer ; les précipités comprenant au moins un élément métallique choisi parmi un élément métallique M, un élément métallique M', un élément métallique M'' ou leurs mélanges ; les éléments métalliques étant choisis indépendamment l'un de l'autre parmi l’yttrium, le titane, le fer, le chrome, le tungstène, le silicium, le zirconium, le thorium, le magnésium, le manganèse, l’aluminium, l’hafnium, le molybdène ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm, préférentiellement entre 10 µm et 30 µm (voire éventuellement entre 15 µm et 25 µm). La taille moyenne des grains du matériau est mesurée par la méthode des interstices, telle que décrite par exemple dans : "https://en.wikipedia.org/wiki/Intercept_method", la norme ASTM E112-10 décrite par exemple dans le document "fushunspecialsteel.com/wp-content/uploads/2015/09/ASTM-E112-2010-Standard-Test-Methods-for-Determining-Average-Grain-Size.pdf". Les grains peuvent être équiaxes dans un plan parallèle au plan des couches superposées du matériau qui résultent de la fabrication du matériau par un procédé de fabrication additive. En plus du plan parallèle, les grains peuvent en outre être équiaxes dans un plan perpendiculaire au plan des couches superposées du matériau qui résultent de la fabrication du matériau par un procédé fabrication additive. L'interface entre ces couches superposées, et donc la direction de ces couches, est généralement visible par Microscopie Électronique à Balayage (MEB) ou par microscopie optique. Préférentiellement, les grains équiaxes sont tels que le rapport moyen Dmax/Dmin entre la plus grande dimension "Dmax" et la plus petite dimension "Dmin" d'un grain est compris entre 1 et 2 (plus particulièrement compris entre 1 et 1,5). Le rapport moyen Dmax/Dmin est par exemple calculé en faisant la moyenne du rapport Dmax/Dmin sur au moins 10 (voire au moins 50) grains observés par imagerie Microscopie Électronique à Balayage (MEB). Le matériau peut avoir une densité relative comprise entre 70,0 % et 99,9 %. La densité relative permet d'apprécier la porosité du matériau. Elle est mesurée par exemple par la méthode d’Archimède. L'élément métallique M peut être le titane, le fer, le chrome ou leurs mélanges. Concernant la composition des précipités contenus dans le matériau en acier de l'invention ou dans la poudre d'acier utilisée dans le procédé de fabrication de l'invention, les précipités peuvent comprendre au moins un oxyde métallique, au moins un carbure métallique, au moins un oxycarbure métallique, au moins un composé intermétallique, ou leurs mélanges. Chacun de cet oxyde, carbure, oxycarbure ou composé intermétallique comprend au moins un élément métallique choisi parmi l'élément métallique M, l'élément métallique M', l'élément métallique M'' ou leurs mélanges ; plus particulièrement comprenant l'élément métallique M (plus particulièrement le titane, le fer, le chrome ou leurs mélanges), éventuellement l'élément métallique M' avec éventuellement l'élément métallique M'', ou le mélange de ces éléments métalliques. Le matériau de l'invention ou la poudre d'acier utilisée dans le procédé de fabrication de l'invention peut comprendre 0 % à 1,5 % en poids de l'oxyde métallique (plus particulièrement 0,1 % à 1,5 %). L'oxyde métallique contenu dans les précipités du matériau en acier de l'invention ou dans la poudre d'acier utilisée dans le procédé de fabrication de l'invention est choisi parmi au moins un oxyde simple, au moins un oxyde mixte ou leurs mélanges. L'oxyde métallique est plus particulièrement choisi parmi au moins un oxyde simple MO 2-x avec l'indice X compris entre 0 et 1, au moins un oxyde mixte MM' y' O 5-x' avec l'indice X' différent de 5 compris entre 0 et 5 et l'indice y' non nul compris entre 0 et 2, ou au moins un oxyde mixte MM' y' M'' y'' O 5-x'' avec l'indice X'' différent de 5 compris entre 0 et 5, l'indice y' non nul compris entre 0 et 2 et l'indice y'' compris entre 0 et 2, ou les mélanges de ces oxydes. Par exemple, l'indice "x" est le suivant pour différents composés : X = 0 : TiO2 X = 1 : Fe0 X = 0,5 : Fe2O3 X = 2/3 : Fe3O4 L'indice "y'" est par exemple égal à 0, 1 ou 2. L'élément métallique M contenu dans l'oxyde simple MO 2-x , l'oxyde mixte MM' y' O 5-x' ou l'oxyde mixte MM' y' M'' y'' O 5-x'' est plus particulièrement choisi parmi l'yttrium, le fer, le chrome, le titane, l'aluminium, l'hafnium, le silicium, le zirconium, le thorium, le magnésium ou le manganèse. L'élément métallique M contenu dans l'oxyde métallique (en particulier l'oxyde simple MO 2-x ) est plus particulièrement choisi parmi le titane, le fer ou le chrome. L'oxyde simple MO 2-x est par exemple choisi parmi Y 2 O 3 , Fe 2 O 3 , Fe0, Fe 3 O 4 , Cr 2 O 3 , TiO 2 , Al 2 O 3 , HfO 2 , SiO 2 , ZrO 2 , ThO 2 , MgO, MnO, MnO 2 ou leurs mélanges. Plus particulièrement, l'oxyde simple est TiO 2 . L'élément métallique M contenu dans l'oxyde mixte MM' y' O 5-x' est par exemple choisi parmi le fer ou l'yttrium. L'élément métallique M' contenu dans l'oxyde mixte MM' y' O 5-x' ou l'oxyde mixte MM' y' M'' y'' O 5-x'' est plus particulièrement choisi parmi le titane ou l'yttrium. L'oxyde mixte MM' y' O 5-x' est par exemple choisi parmi FeTiO 3, Y 2 Ti 2 O 7 , YTi 2 O 5 ou leurs mélanges. Plus particulièrement, l'oxyde mixte est TiYO 5-x' . L'oxyde mixte MM' y' O 5-x' peut être un composé pyrochlore, par exemple Y 2 Ti 2 O 7 ou YTi 2 O 5 ou leur mélange. L'oxyde mixte MM' y' M'' y'' O 5-x'' est par exemple de formule générale de type "SiOAlMn" notée sans indice stœchiométrique. Les précipités contenus dans le matériau en acier de l'invention ou dans la poudre d'acier utilisée dans le procédé de fabrication de l'invention peuvent également comprendre au moins un carbure métallique choisi par exemple parmi au moins un carbure simple ou un carbure mixte. Plus particulièrement, le carbure métallique est choisi par exemple parmi un au moins un carbure simple MC 8-x avec l'indice X différent de 8 compris entre 0 et 8, au moins un carbure mixte MM' y' C 8-x' avec l'indice X' différent de 8 compris entre 0 et 8 et l'indice y' compris entre 0 et 5, ou les mélanges de ces carbures. Le matériau ou la poudre d'acier utilisée dans le procédé de fabrication de l'invention peut comprendre 0 % à 0,9 % (voire 0,1 % à 0,9 %) en poids du carbure métallique. L'élément métallique M contenu dans le carbure simple MC 8-x ou le carbure mixte MM' y' C 8-x' est par exemple choisi parmi le fer, le titane, le chrome, l'aluminium, le tungstène ou le silicium. Le carbure simple MC 8-x est par exemple choisi parmi TiC, SiC, AlC 3, CrC ou leurs mélanges. L'élément métallique M' contenu dans le carbure mixte MM' y' C 8-x' est par exemple choisi parmi le fer, le titane, le chrome, l'aluminium, le tungstène ou le silicium. Le carbure mixte MM' y' C 8-x' est par exemple choisi parmi (FeCr) 7 C 3 ou (FeCr) 23 C 6 . Les précipités contenus dans le matériau en acier de l'invention ou dans la poudre d'acier utilisée dans le procédé de fabrication de l'invention peuvent comprendre au moins un oxycarbure métallique comprenant l'élément métallique M, l'élément métallique M', l'élément métallique M'' ou leurs mélanges. Le matériau ou la poudre d'acier utilisée dans un procédé de fabrication de l'invention peut comprendre 0 % à 1,5 % en poids de l'oxycarbure métallique (plus particulièrement 0,1 % à 1,5 %). L'oxyde métallique et le carbure métallique peuvent coexister dans les précipités du matériau ou de la poudre d'acier utilisée dans le procédé de fabrication de l'invention. L'oxycarbure métallique qui peut en résulter peut plus particulièrement comprendre un oxyde métallique et un carbure métallique qui présentent une composition telle que définie précédemment. Plus particulièrement, les précipités de carbure et/ou d'oxycarbure peuvent être localisés aux joints des grains formant les particules de la poudre d'acier ou aux joints des grains composant le matériau en acier, ces précipités ayant une taille moyenne comprise entre 10 nm et 100 nm, voire entre 10 nm et 50 nm. Les précipités contenus dans le matériau en acier de l'invention ou dans la poudre d'acier utilisée dans le procédé de fabrication de l'invention peuvent également comprendre au moins un composé intermétallique comprenant l'élément métallique M, l'élément métallique M' voire éventuellement l'élément métallique M''. Le matériau ou la poudre d'acier utilisée dans le procédé de fabrication de l'invention peut comprendre 0 % à … en poids du composé intermétallique (plus particulièrement 0,1 % à 1,5 %). L'élément métallique M contenu dans le composé intermétallique est par exemple le fer. L'élément métallique M' contenu dans le composé intermétallique est par exemple le titane ou l'yttrium. L'élément métallique M'' contenu dans le composé intermétallique est par exemple le chrome ou le tungstène. Le composé intermétallique est par exemple choisi parmi YFe 3, Fe 2 Ti, FeCrWTi ou leurs mélanges. FeCrWTi est une appellation connue de l'homme de métier, mais ne correspond pas à une véritable formule stœchiométrique. Les précipités incorporés dans la matrice peuvent également présenter les caractéristiques suivantes pour le matériau en acier de l'invention ou la poudre d'acier utilisée dans le procédé de fabrication de l'invention. Les précipités contenus dans le matériau en acier ou dans la poudre d'acier utilisée dans le procédé de fabrication de l'invention peuvent avoir une taille moyenne comprise entre 5 nm et 200 nm, préférentiellement entre 5 nm et 100 nm, encore plus préférentiellement entre 5 nm et 70 nm. La taille moyenne des précipités peut être déterminée visuellement à partir d'une mesure faite sur une image obtenue avec un Microscope Électronique à Balayage (MEB), pour être ensuite traitée avec un logiciel de traitement d’image tel que par exemple logiciel "ImageJ" disponible à l'adresse Internet suivante : https://imagej.net/Welcome. Les précipités du carbure métallique peuvent avoir une taille moyenne comprise entre 10 nm et 50 nm. Les précipités de l'oxyde métallique et/ou de l'oxycarbure métallique peuvent avoir une taille moyenne comprise entre 10 nm et 100 nm, plus particulièrement entre 20 nm et 70 nm. Le matériau en acier de l'invention ou la poudre d'acier utilisée dans le procédé de fabrication de l'invention peut comprendre 0,1 % à 1,5 % en poids de précipités. Cette teneur en précipités peut par exemple être mesurée par dissolution sélective avec de l'eau régale. La densité moyenne avec laquelle les précipités se répartissent dans la matrice peut être comprise entre 2 précipités/µm³ et 100 précipités/µm³. Elle est par exemple déterminée par comptage via une imagerie, tel que par exemple une imagerie par Microscopie Electronique à Balayage (MEB) ou par Microscopie Electronique à Transmission (MET). Outre les éléments chimiques précédemment cités, le matériau ou la poudre d'acier utilisée dans le procédé de fabrication de l'invention peut comprendre en pourcentage en poids, au moins un des éléments suivants : 0 % à 0,11 % d'azote, 0 % à 0,045 % de phosphore, 0 % à 0,05 % de soufre, 0 % à 0,0300 % d'aluminium, 0 % à 2 % de manganèse, 0 % à 3 % de molybdène, 0 % à 0,003 % de vanadium. Ces éléments chimiques supplémentaires peuvent être présents dans la matrice et/ou dans les précipités. La matrice peut comprendre, en proportion en poids par rapport au poids du matériau ou par rapport au poids de la poudre d'acier utilisée dans le procédé de fabrication de l'invention, 0 ppm à 500 ppm de l'élément métallique M, de l'élément métallique M' et/ou de l'élément métallique M''. Il s'agit d'élément métallique dissous dans la matrice, en opposition à celui présent dans les précipités. L'élément métallique M, M' ou M'' contenu dans la matrice peut être plus particulièrement choisi parmi l'yttrium, le titane, le tungstène, le zirconium, le thorium, l'aluminium, l'hafnium, le silicium, le manganèse ou le molybdène. Le matériau ou la poudre d'acier utilisée dans le procédé de fabrication de l'invention peut être de structure austénitique. La matrice (et donc par extension le matériau en acier de l'invention ou la poudre d'acier utilisée dans le procédé de fabrication de l'invention) peut avoir la composition chimique d'un acier de type 316 L ou 304 L, par exemple telle que spécifiée respectivement dans la norme ASTM A666 ou RCC-MRx. La microstructure du matériau peut être telle que les grains qui la composent présentent une structure cellulaire. Cette sous-structure cellulaire est par exemple illustrée dans le document "Techniques de l'ingénieur - fascicule M140v3 : Mécanismes de fluage. Effet de la microstructure du matériau Essais de fluage - Auteur(s) : François SAINT-ANTONIN - Date de publication : 10 juillet 1995" Les grains de structure cellulaire sont par exemple composés de cellules de taille moyenne comprise entre 300 nm et 2 µm. Concernant les propriétés mécaniques du matériau en acier de l'invention, elles présentent généralement au moins une des valeurs suivantes : allongement à la rupture "A" de 35 % à 85 %, et/ou limite d'élasticité "Rp0,2" de 190 Mpa à 700 MPa, et/ou résistance maximale à la traction "Rm" de 400 MPa à 900 MPa. La présente invention concerne également un procédé de traitement dans lequel un matériau en acier est soumis à une compression isostatique à chaud, le matériau étant tel que les grains qui le composent comprennent une matrice dans laquelle sont incorporés des précipités et tel que : le matériau comprend, en pourcentage en poids, les éléments suivants : 16 % à 20 % de chrome, 8 % à 14 % de nickel, 0,001 % à 0,030 % de carbone, 0,001 % à 0,050 % d'oxygène, 0 % à 2 % de manganèse, 0 % à 3 % de molybdène, 0 % à 1 % de silicium, le reste de ces éléments étant constitué de fer ; les précipités comprenant au moins un élément métallique choisi parmi un élément métallique M, un élément métallique M', un élément métallique M'' ou leurs mélanges ; les éléments métalliques étant choisis indépendamment l'un de l'autre parmi l’yttrium, le titane, le fer, le chrome, le tungstène, le silicium, le zirconium, le thorium, le magnésium, le manganèse, l’aluminium, l’hafnium, le molybdène ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm. La compression isostatique à chaud peut comprendre les étapes successives suivantes réalisées dans une enceinte comprenant une atmosphère gazeuse inerte sous une pression comprise entre 120 bars et 1800 bars : a) le matériau est porté à une température constante comprise entre 600 °C et 1400 °C selon une vitesse de montée en température comprise entre 500 °C/heure et 1000 °C/heure ; b) la température constante est maintenue pendant une durée comprise entre 15 minutes et 5 heures ; c) la température constante est diminuée selon une vitesse de descente en température comprise entre 500 °C/heure et 1000 °C/heure afin d'atteindre la température ambiante. La température ambiante est typiquement de 25 °C. L'atmosphère gazeuse inerte (à savoir inerte chimiquement vis-à-vis du matériau tel qu'il se présente en début et fin du procédé de traitement) peut comprendre un gaz choisi par exemple parmi l'argon, l'hélium ou leur mélange. De manière générale, le matériau en acier soumis au traitement du procédé de fabrication de l'invention est tel que défini dans la présente description, notamment selon une ou plusieurs des variantes décrites pour ce matériau, telles que par exemple la microstructure et/ou la composition du matériau. La présente invention concerne également une pièce composée en tout ou partie d'un matériau en acier dont les grains qui le composent comprennent une matrice dans laquelle sont incorporés des précipités et tel que : le matériau comprend, en pourcentage en poids, les éléments suivants : 16 % à 20 % de chrome, 8 % à 14 % de nickel, 0,001 % à 0,030 % de carbone, 0,001 % à 0,050 % d'oxygène, 0 % à 2 % de manganèse, 0 % à 3 % de molybdène, 0 % à 1 % de silicium, le reste de ces éléments étant constitué de fer ; les précipités comprenant au moins un élément métallique choisi parmi un élément métallique M, un élément métallique M', un élément métallique M'' ou leurs mélanges ; les éléments métalliques étant choisis indépendamment l'un de l'autre parmi l’yttrium, le titane, le fer, le chrome, le tungstène, le silicium, le zirconium, le thorium, le magnésium, le manganèse, l’aluminium, l’hafnium, le molybdène ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm. La pièce peut avoir une structure cellulaire ou une structure alvéolaire, telle que notamment décrite dans le document FR FR2932705A1 (en particulier les pièces illustrées des Figures 1 à 14 et telles que commentées dans la description de ce document) et/ou le mémoire de thèse "Développement d’une nouvelle technique d’élaboration de mousses d’acier par fonderie et caractérisation mécanique" de Jonathan Dairon (en particulier les pages 109 à 112) disponible à l'adresse https://tel.archives-ouvertes.fr/tel-00694478/document. Plus particulièrement, la pièce a une structure de nid d'abeilles, une structure de treillis ou une structure de mousse. La plus grande dimension de la cellule ou de l'alvéole formant respectivement la structure cellulaire ou la structure alvéolaire peut être comprise entre 1 nm à 1 cm ou entre 5 cm à 10 cm. La pièce peut être un amortisseur. De manière générale, le matériau en acier qui compose tout ou partie de la pièce de l'invention est tel que défini dans la présente description, notamment selon une ou plusieurs des variantes décrites pour ce matériau, telles que par exemple la microstructure et/ou la composition du matériau. La présente invention concerne également un procédé de fabrication d'une pièce telle que définie dans la présente description, notamment selon une ou plusieurs des variantes décrites pour cette pièce, telles que par exemple la structure (notamment la structure cellulaire ou alvéolaire, particulièrement une structure de nid d'abeilles, une structure de treillis ou une structure de mousse) et/ou la composition du matériau, voire du matériau obtenu après le procédé de traitement de l'invention. Le procédé de fabrication d'une pièce selon l'invention est tel que la pièce est fabriquée par un procédé de fabrication additive. Plus particulièrement, le procédé de fabrication additive est choisi parmi un procédé de fusion sélective par laser sur lit de poudre, de fusion sélective par faisceau d’électrons sur lit de poudre, de frittage sélectif par laser sur lit de poudre, de projection laser ou de projection de liant. Le procédé de fabrication de la pièce peut être suivi d'un procédé de traitement comprenant une étape de compression isostatique à chaud. Cette étape de compression isostatique à chaud peut comprendre les étapes successives suivantes réalisées dans une enceinte comprenant une atmosphère gazeuse inerte sous une pression comprise entre 120 bars et 1800 bars : le matériau est porté à une température constante comprise entre 600 °C et 1400 °C selon une vitesse de montée en température comprise entre 500 °C/heure et 1000 °C/heure ; la température constante est maintenue pendant une durée comprise entre 15 minutes et 5 heures ; la température constante est diminuée selon une vitesse de descente en température comprise entre 500 °C/heure et 1000 °C/heure afin d'atteindre la température ambiante. L'atmosphère gazeuse inerte peut comprendre un gaz choisi parmi l'argon, l'hélium ou leur mélange. L'invention est avantageusement complétée par les caractéristiques suivantes, prises seules ou selon l'une quelconque de leurs combinaisons techniquement possibles. EXPOSE DETAILLE DE L’INVENTION Dans la présente description de l’invention, un verbe tel que « comprendre », « incorporer », « inclure », « contenir » et ses formes conjuguées sont des termes ouverts et n'excluent donc pas la présence d’élément(s) et/ou étape(s) additionnels s’ajoutant aux élément(s) et/ou étape(s) initiaux énoncés après ces termes. Toutefois, ces termes ouverts visent en outre un mode de réalisation particulier dans lequel seul(s) le(s) élément(s) et/ou étape(s) initiaux, à l’exclusion de tout autre, sont visés ; auquel cas le terme ouvert vise en outre le terme fermé « consister en », « constituer », « composer de » et ses formes conjuguées. L'usage de l'article indéfini « un » ou « une » pour un élément ou une étape n'exclut pas, sauf mention contraire, la présence d'une pluralité d’éléments ou étapes. Tout signe de référence entre parenthèses dans les revendications ne saurait être interprété comme limitatif de la portée de l’invention. Par ailleurs, sauf indication contraire : les valeurs aux bornes sont incluses dans les gammes de paramètres indiquées (sauf par exemple en cas d'exclusion explicite de la valeur d'une borne) ; sauf marge d'erreur indiquée, les marges d'incertitude pour les valeurs mentionnées sont telles que l'erreur maximale pour le dernier chiffre indiqué doit être estimée à partir de la convention relative à l'arrondi. Par exemple, pour une mesure de 3,5, la marge d'erreur est 3,45-3,54 ; les températures indiquées sont considérées pour une mise en œuvre à pression atmosphérique ; tout pourcentage en poids d'une poudre ou d'un matériau se rapporte au poids total de cette poudre ou de ce matériau ; les indices mentionnés dans les formules des précipités métalliques (oxydes, carbures, oxycarbures et composés intermétalliques) sont des indices stœchiométriques, et non des indices en poids comme cela est parfois le cas parfois en métallurgie. L’expression « selon une ou plusieurs des variantes décrites dans la présente description » pour une matière (notamment le matériau en acier de l'invention ou la poudre d'acier utilisé dans le procédé de fabrication de l'invention) ou un élément, se réfère notamment aux variantes qui concernent la composition chimique et/ou la proportion des constituants de cette matière et de toute espèce chimique supplémentaire qu’il peut éventuellement contenir et notamment aux variantes qui concernent la composition chimique, la structure, la géométrie, l’agencement dans l’espace et/ou la composition chimique de cet élément ou d’un sous-élément constitutif de l’élément. Ces variantes sont par exemple celles indiquées dans les revendications. D’autres objets, caractéristiques et avantages de l’invention vont maintenant être précisés dans la description qui suit de modes de réalisation particuliers de l'invention, donnés à titre illustratif et non limitatif, en référence aux Figures 1 à 20 annexées. BREVE DESCRIPTION DES FIGURES La Figure 1 représente un tableau indiquant des gammes de teneur massique globale des éléments chimiques composant la poudre en acier de l'invention, ainsi qu'à titre comparatif les teneurs correspondantes telles que définies par les normes ASTM A666 et RCC-MRx. La Figure 2 représente un tableau précisant la teneur massique et atomique des éléments chimiques au sein de la matrice et au sein des précipités d'une poudre d'acier selon l'invention. La Figure 3 représente un tableau indiquant la teneur massique des éléments chimiques dans le matériau en acier de l'invention, au sein de la matrice, des précipités d'oxyde, des précipités de carbures et des précipités d'oxycarbures. et Les Figures 4 et 5 représentent des clichés obtenus par diffraction d'électrons rétrodiffusés d'un matériau en acier de l'invention, respectivement, selon un plan parallèle et un plan perpendiculaire à la direction z de fabrication additive du matériau. La Figure 6 est une figure de pôle du matériau acier de l'invention obtenue à partir de données collectées par diffraction d'électrons rétrodiffusés (EBSD). La Figure 7 est un cliché obtenu par Microscopie Électronique à Balayage (MEB) montrant les cellules présentes à l'intérieur du matériau acier de l'invention. La Figure 8 est une micrographie obtenue par Microscopie Electronique en Transmission (MET) sur lame mince du matériau en acier de l'invention. et Les Figures 9 et 10 représentent des clichés obtenus par diffraction d'électrons rétrodiffusés d'un matériau en acier soumis au procédé de traitement de l'invention, respectivement, selon un plan parallèle et un plan perpendiculaire à la direction z de fabrication additive du matériau. La Figure 11 est une figure de pôle du matériau acier soumis au procédé de traitement de l'invention obtenue à partir de données collectées par EBSD. La Figure 12 représente un graphique exprimant l'angle de désorientation exprimée en degrés en fonction de la fréquence exprimée en % pour le matériau en acier de l'invention avant ("brut") et après avoir subi le procédé de traitement de l'invention ("CIC"). La Figure 13 représente un tableau indiquant la teneur massique globale des éléments chimiques d'une poudre d'acier de référence. La Figure 14 représente un tableau indiquant la teneur massique des éléments chimiques composant la matrice et les précipités d'une poudre d'acier de référence. et Les Figures 15 et 16 représentent des clichés obtenus par diffraction d'électrons rétrodiffusés d'un matériau en acier de référence, respectivement, selon un plan parallèle et un plan perpendiculaire à la direction z de fabrication additive du matériau. La Figure 17 représente un tableau indiquant la teneur massique des éléments chimiques composant un matériau d'acier de référence. La Figure 18 représente une figure de pôle d'un matériau acier de référence obtenue à partir de données collectées par EBSD. La Figure 19 représente un graphe indiquant pour un matériau en acier de référence et pour un matériau en acier de l'invention (matériaux bruts et après traitement(s)) : selon l'axe à gauche des ordonnées la taille moyenne des grains exprimée en µm pour la plus grande dimension et la plus petite dimension des grains d'une part, et selon l'axe à droite des ordonnées le rapport entre ces deux dimensions d'autre part. La Figure 20 représente un tableau indiquant les propriétés mécaniques du matériau en acier de l'invention et d'un matériau en acier de référence (selon une direction parallèle et perpendiculaire à la direction z de fabrication additive du matériau), ainsi que l'anisotropie de ces propriétés. EXPOSE DE MODES DE REALISATION PARTICULIERS 1. Poudre d'acier utilisée dans le procédé de fabrication de l'invention. Généralement, la poudre d'acier a une composition telle que représentée sur la Figure 1, à savoir une composition massique englobant celle d'un acier répondant aux normes ASTM A666 et RCC-MRx (la norme RCC-MRx correspond aux Règles de conception et de construction des matériels mécaniques des installations nucléaires hautes températures, expérimentales et de fusion. Il s'agit d'un document technique pour la réalisation de composants pour les réacteurs nucléaires de Génération IV). 1.1. Caractérisation de la poudre d’acier. 1.1.1. Composition chimique. Une poudre d'acier (acier 316 L de référence FE-271-3 / TruForm 316-3 - lot n° 12-034043-10 commercialisé par la Société Praxair) est analysée par microanalyse X, plus précisément par spectroscopie à rayons X par dispersion d'énergie (ou EDX selon l'acronyme anglais pour "Energy Dispersive X-ray Spectroscopy") au Microscope Électronique à Balayage (MEB)), ainsi que par spectrométrie de masse à décharge luminescente (GDMS pour "Glow Discharge Mass Spectrometry"), par spectrométrie d'émission optique avec plasma à couplage inductif (ICP-OES pour "Inductively Coupled Plasma – optical emission spectrometry" et analyse gazeuse instrumentale (IGA pour "Instrumental gas analysis"). La composition élémentaire de la matrice et des précipités de la poudre d'acier obtenue est déterminée par compilation de ces différentes mesures. Les proportions obtenues pour chaque élément chimique sont exprimées avec une incertitude relative de 3 % : en % massique par rapport au poids total de la matrice. Néanmoins, par convention, il est fait abstraction pour la matrice des éléments chimiques non mesurés. Il est alors considéré que le pourcentage massique restant est constitué de fer. en % massique et en % atomique par rapport au poids total des précipités contenus dans la poudre d'acier. Ces proportions sont normalisées en rapportant le poids total ou le nombre total d'atomes à une valeur de 100. Elles sont reproduites dans la Figure 2 qui montre que les précipités sont riches en oxydes d'aluminium, de titane, de silicium et de manganèse sous forme d'oxyde simple et/ou d'oxyde mixte. Les précipités peuvent éventuellement contenir des carbures ou des oxycarbures de ces éléments chimiques qui n'auraient toutefois pas été détectés par MEB au vu de leur faible taille. 1.1.2. Morphologie. La poudre d'acier présente une structure 100 % austénitique comme l'atteste une analyse par diffraction d'électrons rétrodiffusés (dit "EBSD" selon l'acronyme anglais pour "Electron Backscaterred diffraction"). Les particules de cette poudre comprennent des grains agglomérés afin de former des particules qui sont le plus souvent essentiellement sphériques. Elles ont un diamètre compris entre 10 µm et 100 µm, et un diamètre moyen de 34 µm Plus particulièrement, les diamètres médians D 10, D 50 et D 90 (pour lesquels, respectivement, 10 %, 50 % et 90 % de la population des particules composant cette poudre a une taille inférieure au diamètre médian considéré) mesurés par granulométrie laser selon la norme ISO 13320 (édition 2009-12-01) sont les suivants : D 10 = 22 µm, D 50 = 32 µm, et D 90 = 48 µm. Les précipités contenus dans les particules de la poudre sont le plus souvent sphériques. Leurs dimensions maximales (qui correspond donc le plus souvent au diamètre de la particule sphérique) sont telles que la taille mesurée par imagerie au Microscope Electronique à Balayage (MEB) est généralement comprise entre 24 nm et 120 nm. Leur taille moyenne correspondante est de 63 nm. La densité avec laquelle les précipités se répartissent dans la matrice est mesurée par comptage par imagerie MEB : elle est comprise entre 2 précipités/µm³ et 100 précipités/µm³. La densité moyenne correspondante est de 6 précipités/µm³. 1.1.3. Propriétés. La densité apparente de la poudre d'acier mesurée par la norme ASTM B-212 est de 4 g/cm 3 ± 0,01 g/cm 3 . Sa densité réelle mesurée par pycnomètre à Helium est de 7,99 g/cm 3 ± 0,03 g/cm 3 . La coulabilité de Hall (capacité à faire couler 50 g de poudre à travers un orifice de dimension fixée) mesurée selon la norme ASTM B213 est supérieure à 40 secondes. 2. Procédé de fabrication selon l'invention. Une pièce composée du matériau en acier selon l'invention est fabriquée par fabrication additive avec le procédé de fusion laser sélective sur lit de poudre (SLM en anglais pour Selective laser Melting) avec une imprimante Trumpf modèle TruPrint Série 1000. Pour fabriquer la pièce, sur un substrat en acier inoxydable, le balayage du laser délimite successivement plusieurs carrés de 4 mm de côté se distinguant par une direction de balayage perpendiculaire à la précédente. À l'issue de ce premier balayage, une première couche n sous forme de damier est obtenue. Après un deuxième balayage réalisé sur la couche n dans lequel une nouvelle rotation de 90° de la direction de balayage du laser est opérée, une nouvelle couche n+1 se superpose à la couche n sous-jacente. Les principaux paramètres opératoires du procédé SLM sont les suivants : fibre laser Yb de longueur d’onde 1,064 nm ; diamètre du spot laser = 55 µm ; puissance du laser = 150 W ; vitesse de balayage du laser = 675 mm/s ; distance entre deux traits laser successifs ("Hatching distance") = 90 µm ; épaisseur du lit de poudre = 20 µm ; composition du milieu gazeux de la chambre de construction = argon, avec une teneur en oxygène inférieure à 100 ppm durant la consolidation. Cinq éprouvettes cylindriques (longueur = 40 mm et diamètre = 8 cm) construites selon les axes X et Z et cinq éprouvettes parallélépipédiques (10 mm X 10 mm X15 mm) sont obtenues. Après fabrication, les pièces sont extraites par découpe de la base des éprouvettes pour les séparer du substrat en acier inoxydable. Les éprouvettes cylindriques sont ensuite usinées pour les essais de traction. Les éprouvettes parallélépipédiques sont utilisées pour toutes les analyses de composition et microstructure. Aucun traitement supplémentaire n'est appliqué sur le matériau brut obtenu. La densité du matériau en acier constituant les éprouvettes est de 7,93 g/cm 3 (mesure par la méthode d'Archimède) , soit une densité relative de 99,25 % en considérant une densité théorique pour un acier 316 L qui est de 7,99 g/cm 3 . En modifiant au moins un des paramètres suivants, cette densité peut être augmentée jusqu'à atteindre une densité relative supérieure à 99 % sans toutefois modifier la taille des grains du matériau acier : puissance du laser = 50 W à 400 W ; vitesse de balayage du laser = 50 mm/s à 3000 mm/s. La densité évolue généralement de façon parabolique avec la puissance du laser ou la vitesse de balayage du laser. Toutefois, une puissance ou vitesse de balayage trop faible ou trop élevée peut éventuellement diminuer la densité. La distance entre deux traits laser successifs ("Hatching distance") est comprise par exemple entre 30 µm et 90 µm. 3. Caractérisation du matériau en acier obtenu par le procédé de fabrication selon l'invention. 3.1.1 Composition chimique. La composition chimique globale du matériau en acier obtenu par le procédé de fabrication décrit à l'exemple précédent est conforme aux normes ASTM A666 et RCC-MRx indiquées dans le Tableau de la Figure 1. La composition élémentaire de cet alliage est mesurée par analyse EDX. Elle est très similaire à celle de la poudre d'acier utilisé pour fabriquer le matériau en acier. Toutefois, au sein du matériau en acier, les éléments chimiques sont répartis différemment entre la matrice et les précipités d'oxyde, de carbure ou d'oxycarbure (à savoir par exemple un mélange d'oxyde et de carbure) : leurs pourcentages massiques mesurés localement sur un ou plusieurs de ces précipités sont indiqués dans le tableau de la Figure 3 avec une incertitude relative de 3 %. Ce tableau montre que les oxydes métalliques (sous forme d'oxyde simple et/ou d'oxyde mixte) sont riches notamment en chrome, fer et nickel, mais également aluminium, titane, silicium ou manganèse. Les carbures (sous forme de carbures simples et/ou de carbures mixtes) sont riches notamment en fer ou chrome, et dans une moindre mesure silicium ou manganèse. Les oxycarbures sont quant à eux riches en chrome, manganèse, fer, et dans une moindre mesure silicium, titane et nickel. 3.1.2. Morphologie. Une analyse par diffraction d'électrons rétrodiffusés ("EBSD") montre que le matériau en acier présente une structure 100 % austénitique. Les précipités d'oxydes, de carbures et d'oxycarbures sont incorporés dans la matrice des grains qui constituent le matériau en acier ou dans les espaces entre ces grains (joints de grains). La densité moyenne avec laquelle ces précipités se répartissent dans la matrice est de 6 précipités/µm³. La taille moyenne des précipités d'oxyde est comprise entre 10 nm et 100 nm, celle de carbure entre 10 nm et 50 nm, celle des précipités d'oxycarbure entre 10 nm et 100 nm. Une des particularités du matériau de l'invention est une microstructure telle que les grains qui composent ce matériau sont de structure équiaxe. En particulier, lorsque le matériau de l'invention est obtenu par fabrication additive, ses grains peuvent être équiaxes dans un plan parallèle à la direction d'une fabrication additive (ce qui correspond généralement à un plan sensiblement perpendiculaire à la direction des couches successivement obtenues lors de la fabrication). Cette particularité microstructurale du matériau de l'invention est illustrée par les Figures 4 et 5 qui montrent la structure équiaxe des grains selon un plan respectivement parallèle et un plan perpendiculaire à la direction z de fabrication additive du matériau en acier. Ces grains ont une largeur moyenne (Dmin) de 16,2 µm ± 1,5 µm et une longueur moyenne (Dmax) de 20,6 µm ± 1,5 µm, soit un rapport moyen Dmax/Dmin de 1,34 ± 0,13. Par ailleurs, les cristallites que sont les grains du matériau en acier présentent une orientation préférentielle. Comme illustré par la Figure 6, cette texture du matériau se traduit par le fait que les directions (110) sont orientées préférentiellement parallèlement à la direction de construction Z, mais également par une intensité de texture égale à 1,9. Comme illustré par la Figure 7, les grains du matériau en acier sont eux-mêmes constitués de cellules de taille nanométrique (plus particulièrement une taille inférieure à un diamètre moyen de 500 nm). La Figure 8 illustre également cette structure cellulaire tout en faisant en outre apparaître les précipités incorporés dans la matrice qui apparaît quant à elle dans une teinte plus claire. 3.1.3. Propriétés. Les propriétés mécaniques du matériau acier sont les suivantes : microdureté Vickers HV1 (1 kg pendant 10 secondes) : 202 ± 3 HV1 dans le plan parallèle à la direction Z de fabrication et 202 ± 3 HV1 dans le plan perpendiculaire à la direction Z de fabrication ; essais de traction à température ambiante (25 °C) et ce quel que soit la direction de la mesure en référence à la direction Z de fabrication : Rm (Résistance maximale à la traction) = 645 ± 30 MPa ; Rp0,2 (Limite d’élasticité) = 453 ± 35 MPa ; A (Allongement à la rupture) = 54 ± 9 %. Ainsi, de manière avantageuse, le matériau en acier directement obtenu à l'issue du procédé de fabrication de l'invention (à savoir le matériau brut n'ayant subi aucun traitement supplémentaire tel que par exemple un traitement thermique) présente des propriétés mécaniques optimisées qui sont en outre homogènes dans toutes les directions (caractère isotrope de ces propriétés). 4. Procédé de traitement selon l'invention. Le matériau en acier fabriqué selon l'exemple précédent est soumis au procédé de traitement de l'invention comprenant une étape de compression isostatique à chaud (CIC). Cette étape de CIC consiste à porter, sous une atmosphère d'argon à la pression de 1800 bars, le matériau de la température ambiante (25 °C) à une température constante de 1100 °C qui est maintenue pendant 3 heures, pour ensuite revenir à la température ambiante. La vitesse de montée ou de descente en température est de 800 °C/heure. A titre alternatif, la température constante peut être comprise 600 °C et 1400 °C. 5. Caractérisation du matériau en acier obtenu par le procédé de traitement selon l'invention. 5.1.1. Morphologie. Le matériau traité ne présente plus de structure cellulaire. Par contre, une cartographie de phase par diffraction d'électrons rétrodiffusés ("EBSD") montre que le matériau traité présente toujours une structure 100 % austénitique, ainsi que des grains équiaxes comme illustré par les Figures 9 et 10 qui montrent la structure équiaxe des grains selon un plan respectivement parallèle et perpendiculaire à la direction z de fabrication additive du matériau en acier soumis au procédé de traitement de l'invention. Ces grains ont une largeur moyenne de 15,9 µm ± 2,2 µm et une longueur moyenne 21,5 µm ± 1,2 µm, soit un rapport moyen Dmax/Dmin de 1,36 ± 0,16. Comme illustré par la Figure 11, le matériau traité est encore structuré puisque les directions (110) sont orientées préférentiellement parallèlement à la direction de construction Z. L’angle de désorientation entre deux joints de grains est mesuré par la technique des figures de pôles. Théoriquement, après un traitement par compression isostatique à chaud, les grains d'un matériau en acier sont supposés augmenter en taille et/ou en nombre. Cette évolution modifie alors la distribution des angles de désorientation. Or, la Figure 12 montre que l'angle de désorientation entre les grains ne varie pas significativement après que le matériau en acier ait été traité par le procédé de traitement de l'invention. Ceci témoigne d’une absence de modification de la taille des grains. Mis à part la structure cellulaire, ces différentes données montrent que la morphologie du matériau acier est avantageusement stable (en particulier la variation de la taille des grains est mineure), même après avoir été soumis au procédé de traitement de l'invention qui combine pourtant l'application de variations de température et de pression. Cette stabilité de la morphologie du matériau en acier de l'invention est avantageuse par exemple lorsque l'on considère son comportement au fluage dans laquelle une contrainte en pression et/ou température est appliquée sur le matériau. 5.1.2. Propriétés. Les propriétés mécaniques du matériau acier soumis au procédé traitement de l'invention sont les suivantes : microdureté Vickers HV1 (1 kg pendant 10 secondes) : 175 ± 1,5 HV1 dans le plan parallèle à la direction Z de fabrication et 172 ± 2 HV1 dans le plan perpendiculaire à la direction Z de fabrication : la microdureté par rapport au matériau non traité a donc diminué mais est avantageusement isotrope ; essais de traction à température ambiante (25 °C) et ce quel que soit la direction de la mesurant référence à la direction Z de fabrication : Rm (Résistance maximale à la traction) = 622 ± 22 MPa ; Rp0,2 (Limite d’élasticité) = 336 ± 8 MPa ; A (Allongement à la rupture) = 76 ± 4 %. Ces différentes propriétés mécaniques sont avantageusement isotropes, à savoir quelle que soit la direction selon laquelle elles sont mesurées. Ce comportement isotrope en traction du matériau en acier de l'invention est relativement stable au cours du temps. La densité du matériau en acier traité constituant des éprouvettes de géométrie similaire à celles du matériau en acier brut est de 7,94 g/cm 3 ± 0,05 g/cm 3 (mesure par la méthode d'Archimède) , soit une densité relative de 99,4 % ± 0,06 % en considérant une densité théorique pour un acier 316 L qui est de 7,99 g/cm 3 . La densité du matériau en acier soumis au procédé traitement de l'invention est donc quasiment identique à celle du matériau brut correspondant. 6. Exemple comparatif. À titre comparatif, une poudre d'acier de référence (poudre Stainless Steel 316L-A LMF - lot n°201600024 commercialisée par la société Trumpf) est soumise à un procédé de fabrication additive selon les paramètres opératoires de l'exemple 2 afin d'obtenir un matériau en acier massif de référence. La composition chimique de cette poudre est déterminée par analyse par spectroscopie à rayons X par dispersion d'énergie (dite "EDX") réalisée au MEB, GDMS, ICP-OES et IGA, dont la compilation des mesures est illustrée par la Figure 13 et la Figure 14. L'incertitude relative de la mesure est de 3 %. Les particules de cette poudre de référence sont essentiellement sphériques. Elles ont un diamètre compris entre 10 µm et 100 µm et un diamètre moyen de 30 µm. Ses diamètres médians D 10, D 50 et D 90 mesurés par granulométrie laser selon la norme ISO 13320 (édition 2009-12-01) sont les suivants : D 10 = 21 µm, D 50 = 28 µm, et D 90 = 39 µm. La densité apparente mesurée par la norme ASTM B-212 est de 4,39 g/cm 3 ± 0,01 g/cm 3 . La densité réelle mesurée par pycnomètre à Helium est de 7,99 g/cm 3 ± 0,03 g/cm 3 . La coulabilité de Hall (capacité à faire couler 50 g de poudre à travers un orifice de dimension fixée) mesurée selon la norme ASTM B213 est de 16 secondes. Une poudre d'acier utilisée dans le procédé de fabrication de l'invention présente par exemple une coulabilité de Hall comprise entre 30 secondes et 500 secondes. Le matériau massif de référence obtenu a une composition chimique indiquée dans la Figure 17 en pourcentage massique dans la matrice et dans deux précipités d'oxyde métallique différents. Du point de vue de sa microstructure, le matériau massif de référence présente une structure cellulaire. Les grains constituant ces cellules comprennent une matrice dans laquelle des précipités sont incorporés. La structure correspondante est représentée sur les clichés des Figures 15 et 16 qui montrent que la croissance axiale du matériau en acier de référence produit une structure colonnaire et donc anisotrope des grains selon un plan parallèle à la direction z de fabrication additive du matériau. Ces grains ont une largeur moyenne (Dmin) de 20,8 µm ± 2,7 µm et une longueur moyenne (Dmax) de 68,6 µm ± 8,3 µm, soit un rapport moyen Dmax/Dmin de 3,2 ± 0,1. Cette caractéristique microstructurale est illustrée par la Figure 18, qui montre que le matériau en acier de référence présente une texture selon le plan (110) parallèle à la direction de construction Z se traduisant par une forte intensité de texture égale à 5,4. Afin de comparer les propriétés liées à la microstructure du matériau en acier de référence par rapport au matériau en acier de l'invention, différents traitements sont appliqués : le matériau en acier de référence est soumis à un traitement de compression isostatique à chaud (noté "CIC") identique à celui de l'exemple 4 ; le matériau en acier de référence et le matériau en acier de l'invention sont soumis à un traitement thermique (noté "TT") consistant en un traitement dans lequel chaque matériau brut de construction est maintenu à une température de 700 °C pendant 1 heure (traitement dit de "détentionnement"). À l'issue de ces traitements, la taille moyenne des grains est mesurée par la méthode des interstices pour le matériau en acier de référence et le matériau en acier de l'invention tels qu'ils sont obtenus à l'issue : du procédé de fabrication additive (brut de construction), ou du procédé de fabrication additive suivi par le traitement thermique de détentionnement ("TT"), ou du procédé de fabrication additive suivi par le traitement de compression isostatique à chaud ("CIC"). Cette taille moyenne est mesurée pour la plus grande dimension "Dmax" (longueur) ou la plus petite dimension "Dmin" (largeur) des grains constituant chaque matériau. Le rapport Dmax/Dmin correspondant est calculé afin d'évaluer le caractère équiaxe des grains de chaque matériau. Les résultats sont présentés sur la Figure 19 qui montre que le matériau de référence en acier (noté "Trumpf") subit des modifications de la géométrie de ses grains après le traitement thermique, mais surtout après la compression isostatique à chaud. La distribution des angles de désorientation est donc modifiée pour le matériau en acier de référence. A contrario, la microstructure du matériau en acier de l'invention (noté "Matériau") est quant à elle extrêmement stable puisqu'aucune modification substantielle de la géométrie des grains n'est constatée (en particulier la taille des grains qui reste fine, à savoir par exemple inférieure ou égale à 50 µm pour L et l), ce qui confère une grande robustesse et une stabilité mécanique et thermique au matériau en acier de l'invention. Les propriétés mécaniques du matériau en acier de l'invention "Praxair" (nouvelles mesures effectuées) et du matériau en acier de référence "Trumpf" sont mesurées avant et après avoir subi le traitement de l'invention comprenant une étape de compression isostatique à chaud (CIC). Le tableau de la Figure 20 qui en résulte regroupe les valeurs obtenues pour les paramètres Rm (Résistance maximale à la traction exprimée en Mpa), Rp0,2 (Limite d’élasticité exprimée en Mpa), A (Allongement à la rupture en %), à la fois selon une direction parallèle (//Z)) et perpendiculaire (⊥Z)) à la direction z de fabrication additive des deux matériaux. À titre complémentaire, le pourcentage d'anisotropie pour chacun de ces paramètres est indiqué : plus ce pourcentage est faible, plus les propriétés mécaniques sont isotropes, à savoir que leur valeur est homogène quelle que soit la direction de mesure. L'analyse de la Figure 19 de la Figure 20 montre que : avant traitement CIC, l’anisotropie mécanique (Rm, R p0,2 et A) est moins importante pour le matériau en acier de l’invention (Praxair) que pour le matériau en acier de référence. après traitement CIC, l’anisotropie mécanique est fortement réduite pour les deux matériaux (Praxair et Trumpf). Toutefois, seul le matériau en acier de l'invention ne subit pas un accroissement de la taille moyenne de ces grains par phénomène de coalescence des grains. Cette taille reste stable et inférieure à 30 µm malgré le traitement CIC. En conclusion, le matériau en acier de l'invention obtenu après le traitement par CIC de l'invention possède des grains équiaxes, des propriétés mécaniques isotropes, une microstructure fine (la taille moyenne des grains est généralement inférieure ou égale à 50 µm, par exemple une taille moyenne "Dmax" et/ou "Dmin" comprise entre 10 µm et 50 µm, voire entre 10 µm et 30 µm) et des précipités qui sont généralement de taille nanométrique (généralement comprise entre 10 nm et 100 nm). Bien entendu, la présente invention n'est nullement limitée aux formes de réalisation décrites et représentées, et l'homme du métier saura les combiner et y apporter avec ses connaissances générales de nombreuses variantes et modifications. Pièce composée en tout ou partie d'un matériau en acier dont les grains qui le composent comprennent une matrice dans laquelle sont incorporés des précipités et tel que : le matériau comprend, en pourcentage en poids, les éléments suivants : 16 % à 20 % de chrome, 8 % à 14 % de nickel, 0,001 % à 0,030 % de carbone, 0,001 % à 0,050 % d'oxygène, 0 % à 2 % de manganèse, 0 % à 3 % de molybdène, 0 % à 1 % de silicium, le reste de ces éléments étant constitué de fer ; les précipités comprenant au moins un élément métallique choisi parmi un élément métallique M, un élément métallique M', un élément métallique M'' ou leurs mélanges ; les éléments métalliques étant choisis indépendamment l'un de l'autre parmi l’yttrium, le titane, le fer, le chrome, le tungstène, le silicium, le zirconium, le thorium, le magnésium, le manganèse, l’aluminium, l’hafnium, le molybdène ou leurs mélanges ; la microstructure de l'acier étant telle que les grains sont équiaxes et la taille moyenne des grains étant telle que la moyenne de leur plus grande dimension "Dmax" et/ou la moyenne de leur plus petite dimension "Dmin" est comprise entre 10 µm et 50 µm. Pièce selon la revendication 1, dans laquelle la pièce a une structure cellulaire ou une structure alvéolaire. Pièce selon la revendication 2, dans laquelle la pièce a une structure de nid d'abeilles, une structure de treillis ou une structure de mousse. Pièce selon l’une quelconque des revendications précédentes, dans lequel les grains du matériau sont équiaxes dans un plan parallèle au plan des couches superposées du matériau qui résultent de la fabrication du matériau par un procédé de fabrication additive. Pièce selon la revendication 4, dans lequel les grains du matériau sont en outre équiaxes dans un plan perpendiculaire au plan des couches superposées du matériau qui résultent de la fabrication du matériau par un procédé fabrication additive. Pièce selon l’une quelconque des revendications précédentes, dans lequel les grains équiaxes du matériau sont tels que le rapport moyen Dmax/Dmin entre la plus grande dimension "Dmax" et la plus petite dimension "Dmin" d'un grain est compris entre 1 et 2. Pièce selon l’une quelconque des revendications précédentes, dans lequel l'élément métallique M est le titane, le fer, le chrome ou leurs mélanges. Pièce selon l’une quelconque des revendications précédentes, dans lequel les précipités du matériau comprennent au moins un oxyde métallique, au moins un carbure métallique, au moins un oxycarbure métallique, au moins un composé intermétallique, ou leurs mélanges ; chacun de cet oxyde, carbure, oxycarbure ou composé intermétallique comprenant au moins un élément métallique choisi parmi l'élément métallique M, l'élément métallique M', l'élément métallique M'' ou leurs mélanges. Pièce selon la revendication 8, dans lequel l'oxyde métallique est choisi parmi au moins un oxyde simple MO2-x avec l'indice X compris entre 0 et 1, au moins un oxyde mixte MM' y' O 5-x' avec l'indice X' différent de 5 compris entre 0 et 5 et l'indice y' non nul compris entre 0 et 2, ou au moins un oxyde mixte MM' y' M'' y'' O 5-x'' avec l'indice X'' différent de 5 compris entre 0 et 5, l'indice y' non nul compris entre 0 et 2 et l'indice y'' compris entre 0 et 2, ou les mélanges de ces oxydes. Pièce selon la revendication 9, dans lequel l'oxyde simple MO2-x est choisi parmi Y 2 O 3 , Fe 2 O 3 , Fe0, Fe 3 O 4 , Cr 2 O 3 , TiO 2 , Al 2 O 3 , HfO 2 , SiO 2 , ZrO 2 , ThO 2 , MgO, MnO, MnO 2 ou leurs mélanges. Pièce selon la revendication 10, dans lequel l'oxyde simple est TiO 2 . Pièce selon l’une quelconque des revendications 9 à 11, dans lequel l'oxyde mixte MM' y' O 5-x' est choisi parmi FeTiO 3 , Y 2 Ti 2 O 7 , YTi 2 O 5 ou leurs mélanges. Pièce selon l’une quelconque des revendications 8 à 12, dans lequel le carbure métallique est choisi parmi un au moins un carbure simple MC 8-x avec l'indice X différent de 8 compris entre 0 et 8, au moins un carbure mixte MM' y' C 8-x' avec l'indice X' différent de 8 compris entre 0 et 8 et l'indice y' compris entre 0 et 5, ou les mélanges de ces carbures. Pièce selon la revendication 13, dans lequel le carbure simple MC 8-x est choisi parmi TiC, SiC, AlC 3 , CrC ou leurs mélanges. Pièce selon la revendication 13 ou 14, dans lequel le carbure mixte MM' y' C 8-x' est choisi parmi (FeCr) 7 C 3 ou (FeCr) 23 C 6 . Pièce selon l’une quelconque des revendications 8 à 15, dans laquelle l'oxycarbure métallique comprend un oxyde métallique tel que défini selon l'une quelconque des revendications 9 à 12 et un carbure métallique tel que défini selon l'une quelconque des revendications 13 à 15. Pièce selon l’une quelconque des revendications 8 à 16, dans lequel le composé intermétallique est choisi parmi YFe 3 , Fe2Ti, FeCrWTi ou leurs mélanges. Pièce selon l’une quelconque des revendications précédentes, dans lequel le matériau comprend 0,1 % à 1,5 % en poids de précipités. Pièce selon l’une quelconque des revendications 8 à 17, dans lequel les précipités du carbure métallique ont une taille moyenne comprise entre 10 nm et 50 nm. Pièce selon l’une quelconque des revendications 8 à 17, dans lequel les précipités de l'oxyde métallique et/ou de l'oxycarbure métallique ont une taille moyenne comprise entre 10 nm et 100 nm. Pièce selon l’une quelconque des revendications précédentes, dans lequel la densité moyenne avec laquelle les précipités se répartissent dans la matrice du matériau est comprise entre 2 précipités/µm³ et 100 précipités/µm³. Pièce selon l’une quelconque des revendications précédentes, dans lequel le matériau comprend en outre en pourcentage en poids, au moins un des éléments suivants : 0 % à 0,11 % d'azote, 0 % à 0,045 % de phosphore, 0 % à 0,05 % de soufre, 0 % à 0,0300 % d'aluminium, 0 % à 2 % de manganèse, 0 % à 3 % de molybdène, 0 % à 0,003 % de vanadium. Pièce selon l’une quelconque des revendications précédentes, dans lequel la matrice du matériau comprend, en proportion en poids par rapport au poids du matériau, 0 ppm à 500 ppm de l'élément métallique M, de l'élément métallique M' et/ou de l'élément métallique M''. Pièce selon la revendication précédente, dans lequel l'élément métallique M, M' ou M'' contenu dans la matrice du matériau est choisi parmi l'yttrium, le titane, le tungstène, le zirconium, le thorium, l'aluminium, l'hafnium, le silicium, le manganèse ou le molybdène. Pièce selon l’une quelconque des revendications précédentes, dans lequel le matériau est de structure austénitique. Pièce selon la revendication 25, dans lequel la matrice du matériau a la composition chimique d'un acier de type 316 L ou 304 L. Procédé de fabrication d'une pièce selon l'une quelconque des revendications 1 à 26, dans lequel la pièce est fabriquée par un procédé de fabrication additive. Procédé de fabrication selon la revendication 27, dans lequel le procédé de fabrication additive est choisi parmi un procédé de fusion sélective par laser sur lit de poudre, de fusion sélective par faisceau d’électrons sur lit de poudre, de frittage sélectif par laser sur lit de poudre, de projection laser ou de projection de liant. Procédé de fabrication selon la revendication 27 ou 28, dans lequel le procédé de fabrication est suivi d'un procédé de traitement comprenant une étape de compression isostatique à chaud. Procédé de fabrication selon la revendication 29, dans lequel la compression isostatique à chaud comprend les étapes successives suivantes réalisées dans une enceinte comprenant une atmosphère gazeuse inerte sous une pression comprise entre 120 bars et 1800 bars : le matériau est porté à une température constante comprise entre 600 C et 1400 C selon une vitesse de montée en température comprise entre 500 C/heure et 1000 C/heure ; la température constante est maintenue pendant une durée comprise entre 15 minutes et 5 heures ; la température constante est diminuée selon une vitesse de descente en température comprise entre 500 °C/heure et 1000 °C/heure afin d'atteindre la température ambiante. Procédé de fabrication selon la revendication 29 ou 30, dans lequel l'atmosphère gazeuse inerte comprend un gaz choisi parmi l'argon, l'hélium ou leur mélange.